(57)【要約】【課題】複数の情報層を備えた光記録媒体における、情報層の多層化による反射率及び反射率コントラストの悪化を防止する。【解決手段】光記録媒体は、情報を記録する記録層を備えた情報層を複数有し、前記情報層の少なくとも１つは、光の照射によって光学定数が変化し、前記光の照射終了後に元の値に戻る光学変化層をさらに有すること。【選択図】図４
2008159207.tif 000002
【特許請求の範囲】
【請求項１】
情報を記録する記録層を備えた情報層を複数有し、前記情報層の少なくとも１つは、光の照射によって光学定数が変化し、前記光の照射終了後に元の値に戻る光学変化層をさらに有すること
を特徴とする光記録媒体。
【請求項２】
前記情報層の膜厚が500nm以下であり、前記光学変化層が前記記録層に対して、前記光の入射側とは反対側に配置されており、前記光学定数は、屈折率と消衰係数であって、前記光の照射によって前記屈折率と消衰係数がともに増加また減少すること、
を特徴とする請求項１に記載の光記録媒体。
【請求項３】
前記光学変化層の材料が、ＺｎＯ、ＳｎＯ２、ＣｅＯ２、ＮｉＯ２、Ｉｎ２Ｏ３、ＴｉＯ２、Ｔａ２Ｏ５、ＶＯ２、ＳｒＴｉＯ３、ＡｌＧｅ、からなる群より選択されること、
を特徴とする請求項１または請求項２に記載の光記録媒体。
【請求項４】
前記光学変化層が、透明材料と、
前記透明材料中に溶解または分散した色素、前記透明材料中に分散した金属微粒子、前記透明材料中に分散した半導体微粒子、から成る群より選択される少なくともいずれかと、
を含むことを特徴とする請求項１または請求項２に記載の光記録媒体。
【請求項５】
前記記録層の材料が、相変化膜、有機色素膜、光磁気記録膜、からなる群より選択されること
を特徴とする請求項１または請求項２に記載の光記録媒体。
【請求項６】
前記記録層が、基板ないし樹脂に直接形成された凹凸のパターンを備えること
を特徴とする請求項１または請求項２に記載の光記録媒体。
【請求項７】
情報を記録する記録層を備えた情報層を複数有し、前記情報層の少なくとも１つが、光の照射によって光学定数が変化し、前記光の照射終了後に元の値に戻る光学変化層をさらに有する光記録媒体と、
前記光学変化層に第１の光を照射し、前記光学定数を変化させる第１照射手段と、
前記光学定数が変化した状態で、前記記録層に第２の光を照射する第２照射手段と、
を備えることを特徴とする光記録再生装置。
【請求項８】
前記第１及び第２の光の照射位置は、前記光記録媒体上の同じ案内用の溝上にあり、前記第１ビームスポット径をｒａ、前記第２の光のビームスポット径をｒｂとするときに、ｒａ≧ｒｂであること、を特徴とする請求項７に記載の光記録再生装置。
【請求項９】
前記光記録媒体の回転線速度をｖ、前記第１の光を照射してから、前記光学定数の変化が完了し、元の値に戻るまで要する時間をｔ、とするときに、前記第１と第２の光のビームスポット中心の間の円周距離ｄが、ｄ≦ｖ×ｔであること
を特徴とする請求項８に記載の光記録再生装置。
【請求項１０】
前記第１の光の波長をλＡ、前記第２の光の波長をλＢとするときに、λＡとλＢが共に３５０［ｎｍ］以上、８５０［ｎｍ］以下であること、を特徴とする請求項９に記載の光記録再生装置。
【発明の詳細な説明】
【技術分野】
【０００１】
本発明は、情報の記録及び再生が可能な光記録媒体、光記録再生装置に関する。
【背景技術】
【０００２】
ＣＤ、ＤＶＤに代表される光ディスクは、音声・画像・動画をはじめとするデータ保存用媒体として普及しており、読み出し専用型および書き込み型の媒体が実用化されている。これらの媒体の記録容量を向上させる方法のひとつに、記録層を多層化する多層光ディスクが提案されている。
【０００３】
光記録再生装置は、レーザー光をディスクに照射し、ディスクで反射されてピックアップに帰ってくる反射光の光量の大小によって記録部と未記録部を判定し、記録または再生を行う。
【０００４】
多層光ディスクにおいて、目的とする記録層に対して記録再生する際は、この層より光入射側から近い記録層を透過してきた光によってフォーカスし、記録再生を行う必要がある。そのため、記録層は記録再生光において半透明である必要がある。（例えば、特許文献１）さらに、層数を増やすにつれ、より記録層の透過率を高め、同時に反射率があらかじめ低くする必要がある。その結果、再生時に反射光の光量が小さくなり、ＳＮ比が悪くなってしまう。また、光のフォーカスがかかりづらくなり、あるいはフォーカスがかかっても再生時に外れてしまうといった問題がある。
【特許文献１】特開２００２−３４２９８０公報
【発明の開示】
【発明が解決しようとする課題】
【０００５】
本発明は、以上の問題点を鑑みてなされたもので、情報層の層数を増やしても、反射率、及び反射率コントラストが下がること無く、記録容量を高めた多層光記録媒体、光記録再生装置を提供することを目的とする。
【課題を解決するための手段】
【０００６】
本発明に関わる光記録媒体は、情報を記録する記録層を備えた情報層を複数有し、
前記情報層の少なくとも１つは、光の照射によって光学定数が変化し、前記光の照射終了後に元の値に戻る光学変化層を有することを特徴とする。
【０００７】
また、本発明に関わる光記録再生装置は、情報を記録する記録層を備えた情報層を複数有し、前記情報層の少なくとも１つが、光の照射によって光学定数が変化し、前記光の照射終了後に元の値に戻る光学変化層を有する光記録媒体と、前記光学変化層に第１の光を照射し、前記光学定数を変化させる第１照射手段と、前記光学定数が変化した状態で、前記記録層に第２の光を照射する第２照射手段と、を備えることを特徴とする。
【発明の効果】
【０００８】
本発明によれば、記録層を有する情報層を増やしても、反射率、及び反射率コントラストが下がること無く、記録容量を高めた多層光記録媒体、光記録再生装置を提供できる。
【発明を実施するための最良の形態】
【０００９】
以下図面を参照して、本発明の実施形態について説明する。以下の図面の記載において、同一または類似の部分には同一または類似の符号が付してある。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。また図面相互間においても互いの寸法の関係や比率が異なる部分が含まれていることは勿論である。
【００１０】
まず、本発明の一実施形態による光記録媒体について説明する。この光記録媒体は、複数の情報層が積層されている。各情報層は記録層および保護層や反射層を含む。情報層の中には記録層とは別に、光照射によって光学定数の値が変化し、照射を停止すると元の値に戻る、光学定数変化層が設けられているものを含んでいる。この光学定数変化層の存在によって、記録再生時に、目的とする情報層に対し、記録再生光と共に光学定数変化層の光学定数の変化を誘起する、光学変化誘起光を照射することで、被記録再生層の反射率を上げ、同時に反射率コントラストを大きくすることができる。また、前述のように、多層光ディスクは、単層あたりの透過率を高めつつ、反射率も確保しなければならないため、光学設計におけるマージンが非常に狭くなる。一方、本実施形態の光学定数変化層の存在によって、記録再生時にのみ反射率が高くかつ反射率コントラストが大きく、記録再生時以外には反射率が低く、透過率が高くなるような膜設計にすることが可能である。
【００１１】
また、光学定数変化層は、必ずしも全ての情報層に具備しなければならないというものではなく、情報層の内のいずれか１つもしくは２つ以上に具備されていてもよい。
【００１２】
情報層の総数をｎとし、各情報層を記録再生光の入射側から数えたときに、最も奥側の情報層であるｎ番目の情報層は、透過率を確保する必要が無いため、あらかじめ反射率の高い膜設計にすることが可能であり、光学変化層を設ける必要は無い。また、製膜による製造コストを考慮すると、本実施形態の光学変化層を設ける情報層は１層のみであることがより好ましい。
【００１３】
光学変化層と記録層、及び適宜選択された保護層や反射層などから成る情報層の膜厚は、５００［ｎｍ］以下であることが好ましい。５００［ｎｍ］を超えると、記録再生時に情報層内でビームが広がってビームスポットが大きくなるため、記録マークのサイズの肥大化による記録容量の低下、記録時に高い記録光パワーが必要になることによる光源の消費電力の高騰、といった結果を招くことになる。また、製膜に多くの時間を費やす必要があるため、コストアップにもつながる。また、光学変化層の材料や、情報層内において光学変化層を配置する位置は、組合せる膜の光学特性や情報層の信号極性に応じて適宜に変更可能であり、記録層より光入射側にあっても奥側であってもよい。
【００１４】
光学変化層は、光学変化誘起光の照射により、記録再生光の波長における光学定数が変化する材料で構成されている。この材料としては、サーモクロミズム材料、あるいは過飽和吸収材料を用いることができる。
【００１５】
サーモクロミズム材料とは、熱を吸収することにより、化学的に構造変化を起こし、光学定数が変化する材料である。サーモクロミズム材料としては、金属酸化物等の無機サーモクロミズム物質、ラクトンやフルオラン等にアルカリを加えたもの、ロイコ色素等に有機酸を加えたもの等の有機サーモクロミズム物質が挙げられる。これらのうち、その禁制帯が温度により変化することによって、吸収端付近の波長の光学定数が変化する材料を用いることが好ましい。このような材料は、温度変化による化学的な構造変化を繰り返しても組成や形状が変化しにくく、耐久性に優れているからである。上記材料としては、具体的には、ＺｎＯ、ＳｎＯ２、ＣｅＯ２、ＮｉＯ２、Ｉｎ２Ｏ３、ＴｉＯ２、Ｔａ２Ｏ５、ＶＯ２、ＳｒＴｉＯ３、ＡｌＧｅ等が挙げられる。例えば、再生光の波長が３８０〜４１５ｎｍの範囲内（例えば４０５ｎｍ）である場合、光学変化層としては、常温の吸収端波長が３７５ｎｍ付近であるＺｎＯ（酸化亜鉛）を用いることが特に好ましい。ＺｎＯ単膜の、波長４０５ｎｍにおける屈折率ｎ、消衰係数ｋの温度依存性を図１に示す。ＺｎＯは、次世代の光ディスクに用いられる波長４０５ｎｍにおいて、常温から温度上昇することで、屈折率・消衰係数が共に増加する膜材料である。温度が常温に復帰すると元の屈折率・消衰係数に戻る。一方、ＡｌＧｅは、図２に波長４０５ｎｍにおける屈折率ｎ、消衰係数ｋの温度依存性のグラフを示すように、温度上昇によって屈折率・消衰係数が共に減少する材料である。この場合も温度が常温に復帰すると元の屈折率・消衰係数に戻る。
【００１６】
過飽和吸収材料は、入射光強度が低い時には光を吸収するが、光強度を上げるにつれ吸収係数が小さくなり、同時に屈折率も変化する。このような過飽和吸収材料としては、半導体微粒子分散膜やシアニン色素、フタロシアニン類等の有機色素が挙げられる。半導体微粒子分散膜の材料としては、Ｃｕ、Ａｇのハロゲン化物、Ｃｕ酸化物、ＡｇＳｅ、ＡｇＴｅ、ＳｒＴｅ、ＳｒＳｅ、ＣａＳｉ、ＺｎＳ、ＺｎＴｅ、ＣｄＳ、ＣｄＳｅ、ＣｄＴｅ等が挙げられる。また半導体微粒子を分散させるのに必要な母材としては、ＳｉＯ２、Ｓｉ３Ｎ４、Ｔａ２Ｏ５、ＴｉＯ２、ＺｎＳ−ＳｉＯ２等の透明誘電体材料が挙げられる。これらの半導体微粒子分散膜の過飽和吸収効果を起こす波長を調整するには、波長にあわせて用いる半導体材料を選択し、また微粒子の粒径及び体積含有率を調整することで、脱励起の寿命及び励起確率を制御することが可能である。
【００１７】
情報層に用いられる記録層は、レーザー照射によって光学定数が変化し、記録マークが形成され、記録マーク部分とそれ以外の部分とでは再生光に対する反射率が大きく異なる性質を備えた材料で構成されている。このような記録層の材料としては、特に限定されるものではないが、記録マークの領域部分の結晶から非晶質への相変化による光学定数の変化を利用する相変化記録膜、または光により非可逆的に変化する、アゾ金属錯体色素、シアニン系等の有機色素膜、ＡｌＳｉ、Ｚｎ−Ｓ−Ｍｇ−Ｏ−Ｓｉ等の無機系記録膜、二つの層を構成する元素からなる共晶合金を形成して記録マークとすることにより反射率を変化させる共融結晶化型記録膜、記録層に形成する記録マークの領域部分の形状変化（孔あけ、ピット形成、バブル形成、表面形状の変化）による反射率変化を利用する形状変化型記録膜、を用いることができる。また、記録層は基板や樹脂上に射出成形等によってあらかじめ形成された凹凸状のパターンであっても良い。
【００１８】
次に、上述した光記録媒体の記録再生方法について述べる。被記録再生層（光記録媒体の記録層のうち記録または再生対象とするもの）に対し、記録再生光を照射する手段と共に、前記光学定数変化層の光学定数の変化を誘起する光学変化誘起光を照射する手段を具備している。記録再生光と光学変化誘起光の２つの光を用いるが、光源を１つだけ用いて、ビームスプリッタ等で光を２つに分割して、それぞれ記録再生光用と光学変化誘起光用として用いる方法、及び２つの光源を用いる方法の２つがあり、どちらを使用してもよい。記録再生用光源としては通常光記録に用いられる半導体レーザー（ＬＤ）を用いることができる。一方、光学変化誘起用光源としては、半導体レーザーを用いることもできるが、波長を再生用と同じにする必要はない。なお、以下の説明では、記録再生装置（方法）は記録または再生を意味し、記録専用装置、再生専用装置、および記録と再生が可能な記録再生装置（方法）のいずれであってもよい。
【００１９】
また、光学変化誘起領域の面積は、記録再生光スポットの面積より広いことが好ましく、具体的には、光学変化誘起光のビームスポット径をｒa、記録再生光のビームスポット径をｒbとしているときに、ｒａ≧ｒｂ、であることが好ましい。ｒａ＜ｒｂであると、記録再生光のビームスポット領域内において、光学変化誘起光による光学変化の効果を受けることの出来ない領域が存在することになり、本発明の顕著な効果が得られない。また、記録再生光のビームスポット内で、反射率の分布が出来ることになる為、再生信号の品質が著しく低下し、エラーレートの上昇につながる。一方、前述の理由により、光学変化誘起光の光源には、照射領域が広い光源、たとえば発光ダイオード、キセノンランプ、水銀ランプなどを用いることができる。また、光学変化層としてサーモクロミック材料を用いた場合は、赤外線ランプのような、熱源を光学変化誘起用に用いることができる。但し、光源は小型化が可能なものでなければ、記録再生装置の製造コストの高騰を招くことになるため、記録再生光、及び光学変化誘起光の波長は３５０［ｎｍ］以上８５０［ｎｍ］以下であることが好ましい。
【００２０】
本発明の一実施形態の記録再生方法において、図３に示すように、記録再生時の回転線速度をｖ、光学変化誘起光を照射してから、前記光学定数の変化が完了し、元の値に戻るまで要する時間をｔ、とするときに、記録再生光の光記録媒体上におけるビームスポットの中心と、光学変化誘起光の光記録媒体上におけるビームスポットの中心間の円周距離ｄを、ｄ≦ｖ×ｔであるように設けることが特に好ましい。ｄ＞ｖ×ｔの場合、既に光学定数の変化が消失した後に記録再生を行うことになるため、本発明の効果は無くなることになる。
【００２１】
（第１の実施形態）・・・片面三層型書換型光記録媒体
次に、本発明の第１の実施形態について説明する。ここでは、書き換え可能な相変化光記録媒体に応用した実施形態について述べる。相変化光記録媒体は情報層の層数が２以上であれば良い。
【００２２】
本発明の第１の実施形態に関わる光記録媒体は、図４に示すように、片面三層型を有する書換型光記録媒体で構成されており、光入射側から、第１の基板１、第１の情報層２、スペーサー層３、第２の情報層４、スペーサー層５、第３の情報層６、第２の基板７の順に積層されて形成されている。更に、第１（２）の情報層は、光入射側からそれぞれ保護層である第１誘電体膜８（１３）、記録層である相変化記録膜９（１４）、保護層である第２誘電体膜１０（１５）、反射層である反射膜１１（１６）、光学変化層１２（１７）の順に積層されている。第３の情報層は、光入射側からそれぞれ保護層である第１誘電体膜１８、記録層である相変化記録膜１９、保護層である第２誘電体膜２０、反射層２１の順に積層されている。なお、以降では第１、２、３の情報層のことを、Ｌ０、Ｌ１、Ｌ２層と呼ぶことにする。
【００２３】
第１の基板は、記録再生光の波長で透明であり、情報層への光入射を妨げない材料で構成されている。構成する材料としては、特に限定されるものではなく、例えば、ポリカーボネイト、アモルファスポリオレフィン、熱可塑性ポリイミド、ＰＥＴ（ポリエチレンテレフタレート）、ＰＥＮ（ポリエーテルニトリル）、ＰＥＳ（ポリエーテルサルホン）等の熱可塑性透明樹脂（プラスチック）、熱硬化型ポリイミド、紫外線硬化型アクリル樹脂等の熱硬化型透明樹脂、及びそれらの組み合わせが挙げられる。第１の基板の厚さは特に限定されるものではなく、０．１〜１．２ｍｍ程度の厚さが適当である。
【００２４】
保護層の材料としては、特に限定されるものではないが、記録再生光の波長で透明な材料で構成されている。具体的には、Ａｌ２Ｏ３、ＡｌＮ、ＺｎＳ、ＧｅＮ、ＧｅＣｒＮ，ＣｅＯ、ＳｉＯ、ＳｉＯＣ、ＳｉＮ、ＳｉＣ、ＳｉＯ２、Ｃｒ２Ｏ３、Ｔａ２Ｏ５からなる群より選択される少なくとも一種の誘電体を主成分とすることが好ましい。
【００２５】
記録層に用いられる相変化記録膜は、例えば、ＧｅＳｂＴｅＢｉ、ＧｅＳｂＴｅ、ＧｅＢｉＴｅ、ＧｅＳｂＴｅＳｎ、ＡｇＩｎＳｂＴｅ、ＩｎＳｂＴｅ、ＡｇＩｎＧｅＳｂＴｅ、ＧｅＩｎＳｂＴｅ、及びこれにＳｎ、Ｉｎ、Ｂ、Ｍｎ等を添加した材料が挙げられる。相変化記録膜の上下または片側にＧｅＮ、ＺｒＯ２、ＣｒＯ、ＳｉＮ等の界面層を設けてもよい。
【００２６】
反射層の材料としては、Ａｇ、Ａｌ、Ａｕ、Ｃｕを主成分とする合金が挙げられる。
【００２７】
光学変化層には、記録再生光波長として４０５ｎｍを選択したため、ＺｎＯを用いた。
【００２８】
第２の基板は、光記録媒体に適当な強度を付与し得る材料で構成されている。なお、第２の基板を構成する材料の光学的特性は、特に限定されるものではなく、透明であっても不透明であっても良い。基板を構成する材料としては、例えば、ガラス、ポリカーボネイト、アモルファスポリオレフィン、熱可塑性ポリイミド、ＰＥＴ、ＰＥＮ、ＰＥＳ等の熱可塑性樹脂熱硬化型ポリイミド、紫外線硬化型アクリル樹脂等の熱硬化型樹脂、及びそれらの組み合わせが挙げられる。第２の基板の厚さは特に限定されるものではなく、例えば０．３〜１．２ｍｍ程度の厚さが適当である。
【００２９】
更に、第２の基板における内側の面上には、図示しない記録情報に対応した凹凸形状のピットや案内用の溝が形成されている。ピット或いは案内用の溝は、０．３〜１．６μｍ程度のピッチ、３０〜２００ｎｍ程度の深さが適当である。
【００３０】
記録再生時は、光入射側に近いＬ０層を再生する場合は、再生光のフォーカスをＬ０層に合わせ、第１の基板を通してＬ０層にアクセスする。Ｌ１層を再生する場合は、再生光のフォーカスをＬ１層に合わせ、第１の基板に加えてＬ０層、第１のスペーサー層を通じてＬ１層にアクセスする。Ｌ２層を再生する場合は、再生光のフォーカスをＬ２層に合わせ、第１の基板、Ｌ０層、第１のスペーサー層、Ｌ１層、第２のスペーサー層を通じてＬ２層にアクセスする。
【００３１】
本実施形態では、記録再生光波長を４０５ｎｍ、光学変化誘起光波長を６５０ｎｍとした。光源は図５に示すように波長４０５ｎｍと６５０ｎｍのＬＤの２つを用い、それぞれ記録再生光用と光学変化誘起光用とした。光学変化誘起光用ＬＤ２６から光学変化誘起光２８を全反射ミラー２７に照射し、反射された光学変化誘起光２８をさらに光学変化誘起光用対物レンズ２９を通して、光記録媒体２２に照射する。その後、記録再生光ＬＤ２３から記録再生光２４を、記録再生光用対物レンズ２５を通して光記録媒体２２に照射する。尚、光学変化誘起光２８と記録再生光２４を光記録媒体２２に照射する際、各々の焦点が光記録媒体２２の同じ半径位置になるようにＬＤ２３、２８、全反射ミラー２７、対物レンズ２５、２５を配置し、光学変化誘起光２８と記録再生光２４の光軸をずらして光記録媒体２２に照射する。
【００３２】
以下に本発明の第１の実施形態に関わる実施例を説明するが、本発明の主旨を超えない限り、本発明は以下に掲載される実施例に限定されるものでない。
【００３３】
（実施例１）・・・片面三層型書換型光記録媒体
トラックピッチ０．３４μm、深さ５０ｎｍの溝が形成された厚さ０．６ｍｍのポリカーボネイト基板（以下、第１の基板という）上に、ＺｎＳ−ＳｉＯ２膜（厚さ＝２０ｎｍ）／ＧｅＩｎＳｂＴｅ膜（厚さ＝５ｎｍ）／ＺｎＳ−ＳｉＯ２膜（厚さ＝２０ｎｍ）／銀合金膜（厚さ＝５ｎｍ）／ＺｎＯ膜（厚さ＝３０ｎｍ）の順に成膜し、これを第１の情報層Ｌ０とした。ＺｎＳ−ＳｉＯ２膜は保護層、ＧｅＩｎＳｂＴｅ膜は記録層、銀合金膜は反射層であり、ＺｎＯ膜は第１の光学変化層である。全ての膜はスパッタリングによって成膜した。なお、以降Ｌ１、Ｌ２でもＺｎＳ−ＳｉＯ２膜、ＧｅＩｎＳｂＴｅ膜を用いており、いずれにおいても前者は保護層、後者は記録層である。
【００３４】
続いて、第１の基板上の第１の光学変化層上に第１のスペーサー層としてＵＶ硬化樹脂を２０μm塗布した。次に、別工程で、トラックピッチ０．３４μm、深さ５０ｎｍの溝が形成された厚さ１．１ｍｍのアクリル基板を用い、ＵＶ硬化樹脂表面と、アクリル基板とを合わせて配置して両側から均一に圧力をかけるとともに、ＵＶ光を照射して、ＵＶ硬化樹脂を硬化させてアクリル基板を剥離した。このＵＶ硬化樹脂表面に、第２の情報層Ｌ１として、ＺｎＳ−ＳｉＯ２膜（厚さ＝２０ｎｍ）／ＧｅＩｎＳｂＴｅ膜（厚さ＝５ｎｍ）／ＺｎＳ−ＳｉＯ２膜（厚さ＝２０ｎｍ）／銀合金膜（厚さ＝５ｎｍ）／ＺｎＯ膜（厚さ＝３０ｎｍ）の順に成膜した。
【００３５】
トラックピッチ０．３４μm、深さ５０ｎｍの溝が形成された厚さ０．６ｍｍのポリカーボネイト基板（以下、第２の基板という）上に、第３の情報層Ｌ２として、銀合金膜（厚さ＝５０ｎｍ）／ＺｎＳ−ＳｉＯ２膜（厚さ＝２０ｎｍ）／ＧｅＩｎＳｂＴｅ膜（厚さ＝１５ｎｍ）／ＺｎＳ−ＳｉＯ２膜（厚さ＝２０ｎｍ）の順に成膜した。最後に、第１の基板上の第２の光学変化層上に第２のスペーサー層としてＵＶ硬化樹脂を２０μｍ塗布し、ＵＶ硬化樹脂の塗布面と、第２の基板上のＺｎＳ−ＳｉＯ２膜の成膜面とを貼り合わせることで図４に示すような片面三層書換型記録媒体を作製した。なお、このディスクをＤｉｓｋ−Ａと呼ぶことにする。
【００３６】
（比較例１）・・・片面三層型書換型光記録媒体
本実施形態の光学変化層ＺｎＯ膜を設ける代わりに、ＺｎＳ−ＳｉＯ２膜を同じ膜厚だけ設ける点以外は実施例１と全く同じ材料及び工程によって、片面三層書換型記録媒体を作製した。なお、このディスクをＤｉｓｋ−Ｂと呼ぶことにする。
【００３７】
このようにして作製したＤｉｓｋ−Ａ，Ｂを初期化装置に設置し、幅５０μｍ、長さ1μｍの長円形ビームを照射して全面の記録膜を初期化（結晶化）した。
【００３８】
このような光ディスクの記録・消去試験を以下のようにして行った。記録・消去試験には、図５のような光学系を用いた。ＮＡ＝０．６５の対物レンズと波長４０５ｎｍのＬＤを記録再生用ピックアップとし、さらに、ＮＡ＝０．４５の対物レンズと波長６５０ｎｍのＬＤを光学変化誘起光用に用いた。なお、光ディスク上での光学変化誘起光と記録再生光のビームスポットの中心間の円周距離を、１μｍ（円周角で２．５×１０−４［ｒａｄ］）とした。記録線速度を５．６ｍ／ｓｅｃ，３Ｔ（Ｔは信号の長さを表す指標である）信号（マーク長およびスペース長がいずれも０．２６μm）を用いて記録試験を行った。
【００３９】
試験方法は以下の通りである。ランドまたはグルーブ・トラックの特性を評価する場合には、それぞれ他のトラックに書き込んだ信号の影響が出ないように配慮して実験を行った。ＣＮＲ（Ｃａｒｒｉｅｒ ｔｏ Ｎｏｉｓｅ Ｒａｔｉｏ）特性を以下のようにして測定した。まず、ＣＮＲの記録パワー、消去パワー依存性を測定し、最適パワーを求めた。次に、最適パワーでランダムパターンをランドまたはグルーブ・トラック上に１０回オーバーライトし、さらに３Ｔの信号を書き込んだ。この時点で、そのトラック上の３Ｔ信号のＣＮＲを測定した。
【００４０】
Ｌ０層、Ｌ１層、Ｌ２層の評価を実施した。記録再生前の記録再生光波長における反射率、透過率をＲｃ、Ｔｃとすると、Ｄｉｓｋ−Ａは、Ｌ０：Ｒｃ＝２．６％・Ｔｃ＝７９％、Ｌ１：Ｒｃ＝２．４％・Ｔｃ＝８１％、Ｌ２：Ｒｃ＝３．１％・Ｔｃ＝０％であり、Ｄｉｓｋ−Ｂは、Ｌ０：Ｒｃ＝３．０％・Ｔｃ＝７６％、Ｌ１：Ｒｃ＝２．６％・Ｔｃ＝７５％、Ｌ２：Ｒｃ＝３．１％・Ｔｃ＝０％であり、Ｌ０層、Ｌ１層については、反射率はＤｉｓｋ−Ｂの方が高いが、そのために透過率は低くなった。記録実験時は、記録再生用の波長４０５ｎｍのＬＤと共に、光学変化誘起用の波長６５０ｎｍのＬＤも点灯させ、被記録再生層にフォーカスを合わせた。但し、Ｌ２層を記録再生する際は、波長６５０ｎｍの光照射を停止した。記録後にマーク部、スペース部の反射率、透過率を、波長６５０ｎｍの光を照射した状態で測定した。マーク部の反射率をＲａ、スペース部の反射率、透過率をＲｃ*、Ｔｃ*とすると、Ｄｉｓｋ−Ａは、Ｌ０：Ｒｃ*＝３．６％・Ｒａ＝１．１％、Ｔｃ*＝７２％、Ｌ１：Ｒｃ*＝３．１％・Ｒａ＝１．２％、Ｔｃ*＝７３％、Ｌ２：Ｒｃ*＝３．１％・Ｒａ＝４．１％、Ｔｃ*＝０％、であった。一方、Ｄｉｓｋ−ＢはほぼＲｃ*＝Ｒｃ、Ｔｃ＝Ｔｃ*であり、Ｌ０：Ｒａ＝０．９％、Ｌ１：Ｒａ＝１．０％、Ｌ２：Ｒａ＝４．１％、であった。Ｄｉｓｋ−Ａは光学変化誘起光の照射によってＬ０、Ｌ１層の反射率が上がり、また反射率コントラストも上がった。またＬ０、Ｌ１層のＣＮＲを測定した所、Ｄｉｓｋ−Ａは、反射率コントラストが大きいこと、また各層を再生している際に、光学変化層に光学変化誘起光が照射されていることで透過率が下がるために、非記録再生層からの層間クロストークが低減されることの２つの寄与によって、Ｌ０層：４９．１ｄＢ、Ｌ１層：４９．７ｄＢと良好な値であったのに対し、Ｄｉｓｋ−ＢはＬ０層：４３．５ｄＢ、Ｌ１層：４２．９ｄＢと低い値となった。またＤｉｓｋ−Ａは光学変化誘起光の照射によって反射率が高くなるが、Ｄｉｓｋ−Ｂは反射率が低いため、ディスク評価時にフォーカスを一度かけてもしばらくしてフォーカスが外れるというトラブルが度々あった。なお、結果を表１にまとめて示す。
【表１】
2008159207.tif 000003
【００４１】
反射率、透過率の単位は％、ＣＮＲの単位はｄＢ。
【００４２】
（第２の実施形態）・・・片面三層型追記型光記録媒体
次に、本発明の光記録媒体の第２の実施形態について説明する。ここでは、追記型光記録媒体に応用した実施形態について述べる。追記型光記録媒体は情報層の層数が２以上であれば良い。
【００４３】
本発明の第２の実施形態に関わる光記録媒体は、図６に示すように、片面三層型を有する追記型光記録媒体で構成されており、光入射側から、第１の基板３０、第１の情報層３１、第１のスペーサー層３２、第２の情報層３３、第２のスペーサー層３４、第３の情報層３５、第２の基板３６の順に積層されて形成されている。以降では第１、２、３の情報層のことを、Ｌ０、Ｌ１、Ｌ２層と呼ぶことにする。Ｌ０層の基本構成は、光入射側からそれぞれ第１の保護膜（図示せず）／光照射により非可逆的に記録がなされる有機色素記録膜３７／第２の保護膜（図示せず）／金属反射膜３８／第１の光学変化層３９が順に積層されている。L１層の基本構成は、光入射側からそれぞれ第１の保護膜（図示せず）／光照射により非可逆的に記録がなされる有機色素記録膜４０／第２の保護膜（図示せず）／金属反射膜４１／第２の光学変化層４２が順に積層されている。L２の基本構成は、光入射側からそれぞれ第１の保護膜４３／光照射により非可逆的に記録がなされる有機色素記録膜４４／第２の保護膜（図示せず）／金属反射膜４５が順に積層されている。なお、ここでいう基板、保護膜、金属反射膜、スペーサー層の特性、材料等は、それぞれ、第１の実施形態で述べたものと同様なため、説明を省略する。
【００４４】
記録膜にはアゾ金属錯体色素膜を用いた。なお、第１、第２の誘電体保護膜は必ずしも全て配置しなければならないというものではなく、いずれか1つを具備するものであってもよい。誘電体膜を配置する位置は、組合せる膜の特性や光記録媒体の使用線速等の条件に応じて適宜に変更可能である。第１，２の情報層には、本実施形態の光学変化層が設けられている。
【００４５】
本実施形態では、記録再生光波長を４０５ｎｍ、光学変化誘起光波長を６５０ｎｍとした。光源は図５に示すように波長４０５ｎｍと６５０ｎｍのＬＤの２つを用い、それぞれ記録再生光用と光学変化誘起光用とした。
【００４６】
以下に本発明の第２の実施形態に関わる実施例を説明するが、本発明の主旨を超えない限り、本発明は以下に掲載される実施例に限定されるものでない。
【００４７】
（実施例２）・・・片面三層型追記型光記録媒体
トラックピッチ０．４μm、深さ５０ｎｍの溝が形成された厚さ０．６ｍｍのポリカーボネイト基板（以下、第１の基板という）上に、有機色素膜（厚さ＝１２ｎｍ）／銀合金膜（厚さ＝１０ｎｍ）／ＺｎＯ膜（厚さ＝３０ｎｍ）の順に成膜し、これをＬ０層とした。ＺｎＯ膜は本実施形態の第１の光学変化層である。有機色素膜はスピンコートにより塗布し、銀合金とＺｎＯ膜はＡｒガス中でスパッタリングによって成膜した。
【００４８】
続いて、第１の基板上の第１の光学変化層上に第１のスペーサー層としてＵＶ硬化樹脂を２０μm塗布した。次に、別工程で、トラックピッチ０．４μm、深さ５０ｎｍの溝が形成された厚さ１．１ｍｍのアクリル基板を用い、ＵＶ硬化樹脂表面と、アクリル基板とを合わせて配置して両側から均一に圧力をかけるとともに、ＵＶ光を照射して、ＵＶ硬化樹脂を硬化させてアクリル基板を剥離した。このＵＶ硬化樹脂表面に、Ｌ１層として、有機色素膜（厚さ＝１０ｎｍ）／銀合金膜（厚さ＝１０ｎｍ）／ＺｎＯ膜（厚さ＝２５ｎｍ）の順に成膜した。
【００４９】
トラックピッチ０．４μm、深さ５０ｎｍの溝が形成された厚さ０．６ｍｍのポリカーボネイト基板（以下、第２の基板という）上に、Ｌ２層として、銀合金膜（厚さ＝５０ｎｍ）／有機色素膜（厚さ＝２０ｎｍ）／誘電体保護膜（厚さ＝２０ｎｍ）の順に成膜した。なお、誘電体保護膜にはＳｉＯ２を用い、スパッタリングによって成膜した。最後に、第１の基板上の第２の光学変化層上に第２のスペーサー層としてＵＶ硬化樹脂を２０μm塗布し、ＵＶ硬化樹脂の塗布面と、第２の基板上の誘電体保護膜の成膜面とを貼り合わせることで図に示すような片面三層追記型記録媒体を作製した。なお、このディスクをＤｉｓｋ−Ｃと呼ぶことにする。
【００５０】
（比較例２）・・・片面三層型追記型光記録媒体
本実施形態の光学変化層ＺｎＯ膜を省く以外は実施例２と全く同じ材料及び工程によって、片面三層追記型記録媒体を作製した。なお、このディスクをＤｉｓｋ−Ｄと呼ぶことにする。
【００５１】
上述した追記型光記録媒体の記録試験を以下のようにして行った。記録試験には、図５で示したように、ＮＡ＝０．６５の対物レンズと波長４０５ｎｍのＬＤを記録再生用ピックアップとし、さらに、ＮＡ＝０．４５の対物レンズと波長６５０ｎｍのＬＤを光学変化誘起光用の光学系を具備する光ディスク評価系を用いた。記録線速度を６．６１ｍ／ｓｅｃとし，３Ｔ（Ｔは信号の長さを表す指標である）信号（マーク長およびスペース長がいずれも０．３０６μm）のＣＮＲ（Ｃａｒｒｉｅｒ ｔｏ Ｎｏｉｓｅ Ｒａｔｉｏ）を測定した。
【００５２】
Ｌ０層、Ｌ１層、Ｌ２層の評価を実施した。記録再生前の記録再生光波長における反射率、透過率をＲｃ、Ｔｃとすると、Ｄｉｓｋ−Ｃは、Ｌ０：Ｒｃ＝２．２％・Ｔｃ＝６８％、Ｌ１：Ｒｃ＝２．１％・Ｔｃ＝６４％、Ｌ２：Ｒｃ＝２．６％・Ｔｃ＝０％であり、Ｄｉｓｋ−Ｄは、Ｌ０：Ｒｃ＝２．７％・Ｔｃ＝６５％、Ｌ１：Ｒｃ＝２．６％・Ｔｃ＝６０％、Ｌ２：Ｒｃ＝２．９％・Ｔｃ＝０％であり、Ｌ０層、Ｌ１層については、反射率はＤｉｓｋ−Ｄの方が高いが、そのために透過率は低くなった。記録実験時は、記録再生用の波長４０５ｎｍのＬＤと共に、光学変化誘起用の波長６５０ｎｍのＬＤも点灯させ、被記録再生層にフォーカスを合わせた。但し、Ｌ２層を記録再生する際は、波長６５０ｎｍの光照射を停止した。記録後にマーク部、スペース部の反射率、透過率を、波長６５０ｎｍの光を照射した状態で測定した。マーク部の反射率をＲａ、スペース部の反射率、透過率をＲｃ*、Ｔｃ*とすると、Ｄｉｓｋ−Ｃは、Ｌ０：Ｒｃ*＝３．６％・Ｒａ＝１．１％、Ｔｃ*＝６３％、Ｌ１：Ｒｃ*＝３．１％・Ｒａ＝１．２％、Ｔｃ*＝６０％、Ｌ２：Ｒｃ*＝２．６％・Ｒａ＝１．１％、Ｔｃ*＝０％、であった。一方、Ｄｉｓｋ−ＤはほぼＲｃ*＝Ｒｃ、Ｔｃ＝Ｔｃ*であり、Ｌ０：Ｒａ＝０．９％、Ｌ１：Ｒａ＝１．０％、Ｌ２：Ｒａ＝１．１％、であった。Ｄｉｓｋ−Ａは光学変化誘起光の照射によってＬ０、Ｌ１層の反射率が上がり、また反射率コントラストも上がった。またＬ０、Ｌ１層のＣＮＲを測定した所、Ｄｉｓｋ−Ｃは、反射率コントラストが大きいこと、また各層を再生している際に、光学変化層に光学変化誘起光が照射されていることで透過率が下がるために、非記録再生層からの層間クロストークが低減されることの２つの寄与によって、Ｌ０層：４８．７ｄＢ、Ｌ１層：４９．５ｄＢと良好な値であったのに対し、Ｄｉｓｋ−ＤはＬ０層：４５．５ｄＢ、Ｌ１層：４３．９ｄＢと低い値となった。またＤｉｓｋ−Ｃは光学変化誘起光の照射によって反射率が高くなるが、Ｄｉｓｋ−Ｄは反射率が低いため、ディスク評価時にフォーカスを一度かけてもしばらくしてフォーカスが外れるというトラブルが度々あった。なお、結果を表２にまとめて示す。
【表２】
2008159207.tif 000004
【００５３】
反射率、透過率の単位は％、ＣＮＲの単位はｄＢ。
【００５４】
（第３の実施形態）・・・片面三層型再生専用型光記録媒体
次に、本発明の光記録媒体の第３の実施形態について説明する。ここでは、再生専用型光記録媒体に応用した実施形態について述べる。再生専用型光記録媒体は情報層の層数が２以上であれば良い。
【００５５】
本発明の第３の実施形態に関わる光記録媒体は、図７に示すように、片面三層型を有する再生専用型光記録媒体で構成されており、光入射側から、第１の基板４６、第１の反射膜４８、第１の光学変化層４９、第１のスペーサー層５０、第２の反射膜５２、第２の光学変化層５３、第２のスペーサー層５４、第３の反射膜５５、第２の基板５７の順に積層されている。更に、第１の基板上、第１のスペーサー層上、及び、第２の基板上には、射出成形等によってピットが形成されており、それぞれ図示しない第１の記録層４７、第２の記録層５１、第３の記録層５６となっている。以降では第１、２、３の情報層のことを、Ｌ０、Ｌ１、Ｌ２層と呼ぶことにする。なお、ここでいう基板、保護膜、金属反射膜、スペーサー層の特性、材料等は、それぞれ、第１の実施形態で述べたものと同様なため、説明を省略する。
【００５６】
本実施形態では、記録再生光波長と光学変化誘起光の波長を同一の４０５ｎｍとした。光源は図８に示すように波長４０５ｎｍのＬＤ１つだけを用い、ビームスプリッタで光を２つに分割して、それぞれ記録再生光用と光学変化誘起光用とした。ＮＡ＝０．６５の対物レンズと波長４０５ｎｍのＬＤを再生用ピックアップとし、さらに、記録再生光をビームスプリッタで分割し、ＮＡ＝０．４５の対物レンズを用いることで光学変化誘起光用の光学系を構成した。なお、光ディスク上での光学変化誘起光と記録再生光のビームスポットの位置が一致するような配置にした。
【００５７】
以下に本発明の第３の実施形態に関わる実施例を説明するが、本発明の主旨を超えない限り、本発明は以下に掲載される実施例に限定されるものでない。
【００５８】
（実施例３）・・・片面三層型再生専用型光記録媒体
トラックピッチ０．４μｍ、深さ５０ｎｍの溝が形成された厚さ０．６ｍｍのポリカーボネイト基板（以下、第１の基板という）の表面に射出成形を行い、第１の記録層を形成させた。次に、第１の記録層上に反射膜となる銀合金膜を２ｎｍ成膜し、さらに本実施形態の第１の光学変化層としてＺｎＯ膜を５０ｎｍ成膜した。
【００５９】
続いて、第１の基板上の第１の光学変化層上に第１の中間層としてＵＶ硬化樹脂を２０μｍ塗布した。次に、別工程で１．１ｍｍ厚のアクリル基板に射出成形で第２の記録層を形成した基板を用い、ＵＶ硬化樹脂表面と、アクリル基板上に形成された第２の記録層とを合わせて配置して両側から均一に圧力をかけるとともに、ＵＶ光を照射して、ＵＶ硬化樹脂を硬化させてアクリル基板を剥離した。これによって、ＵＶ硬化樹脂上に第２の記録層を形成した。更に、第２の記録層上に、反射膜となる銀合金膜を２ｎｍ成膜し、さらに本実施形態の第２の光学変化層としてＺｎＯ膜を５０ｎｍ成膜した。
【００６０】
トラックピッチ０．４μｍ、深さ５０ｎｍの溝が形成された厚さ０．６ｍｍのポリカーボネイト基板（以下、第２の基板という）の表面に射出成形を行い、第３の記録層を形成させた。次に、第３の記録層上に第３の反射層となる銀合金膜を５０ｎｍ成膜した。
【００６１】
最後に、第１の基板上の第２の光学変化層上に第２の中間層としてＵＶ硬化樹脂を２０μｍ塗布し、ＵＶ硬化樹脂の塗布面と、第２の基板上の第３の反射層の成膜面とを貼り合わせることで図に示すような片面三層再生専用型記録媒体を作製した。なお、このディスクをＤｉｓｋ−Ｅと呼ぶことにする。
【００６２】
（比較例３）・・・片面三層型再生専用型光記録媒体
本実施形態の光学変化層ＺｎＯ膜を省く以外は実施例３と全く同じ材料及び工程によって、片面三層再生専用型記録媒体を作製した。なお、このディスクをＤｉｓｋ−Ｆと呼ぶことにする。
【００６３】
各ディスクの３Ｔ信号（ピット長およびスペース長０．３０６μｍ）のＣＮＲ（Ｃａｒｒｉｅｒ ｔｏ Ｎｏｉｓｅ Ｒａｔｉｏ）を測定した。
【００６４】
Ｌ０層、Ｌ１層、Ｌ２層の評価を実施した。再生前の再生光波長における反射率、透過率をＲｃ、Ｔｃとすると、Ｄｉｓｋ−Ｅは、Ｌ０：Ｒｃ＝１１．２％・Ｔｃ＝ｘｘｘ％、Ｌ１：Ｒｃ＝１２．５％・Ｔｃ＝ｘｘｘ％、Ｌ２：Ｒｃ＝１１．０％・Ｔｃ＝０％であり、Ｄｉｓｋ−Ｆは、Ｌ０：Ｒｃ＝１３．８％・Ｔｃ＝ｘｘｘ％、Ｌ１：Ｒｃ＝１４．０％・Ｔｃ＝ｘｘｘ％、Ｌ２：Ｒｃ＝１１．０％・Ｔｃ＝０％であり、Ｌ０層、Ｌ１層については、反射率はＤｉｓｋ−Ｆの方が高いが、そのために透過率は低くなった。再生実験時は、再生光と共に、光学変化誘起光を被再生層にフォーカスを合わせた。但し、Ｌ２層を再生する際は、シャッターにより光学変化誘起光の照射を停止した。記録後にピット部、スペース部の反射率、透過率を、光学変化誘起光を照射した状態で測定した。ピット部の反射率をＲａ、スペース部の反射率、透過率をＲｃ*、Ｔｃ*とすると、Ｄｉｓｋ−Ｅは、Ｌ０：Ｒｃ*＝１５．８％・Ｒａ＝ｘｘｘ％、Ｔｃ*＝ｘｘｘ％、Ｌ１：Ｒｃ*＝１６．２％・Ｒａ＝ｘｘｘ％、Ｔｃ*＝ｘｘｘ％、Ｌ２：Ｒｃ*＝１１．０％・Ｒａ＝ｘｘｘ％、Ｔｃ*＝０％、であった。一方、Ｄｉｓｋ−ＦはほぼＲｃ*＝Ｒｃ、Ｔｃ＝Ｔｃ*であり、Ｌ０：Ｒａ＝ｘｘｘ％、Ｌ１：Ｒａ＝ｘｘｘ％、Ｌ２：Ｒａ＝ｘｘｘ％、であった。Ｄｉｓｋ−Ｅは光学変化誘起光の照射によってＬ０、Ｌ１層の反射率が上がり、また反射率コントラストも上がった。またＬ０、Ｌ１層のＣＮＲを測定した所、Ｄｉｓｋ−Ｆは、反射率コントラストが大きいこと、また各層を再生している際に、光学変化層に光学変化誘起光が照射されていることで透過率が下がるために、非記録再生層からの層間クロストークが低減されることの２つの寄与によって、Ｌ０層：５２．２ｄＢ、Ｌ１層：５１．９ｄＢと良好な値であったのに対し、Ｄｉｓｋ−ＦはＬ０層：４８．５ｄＢ、Ｌ１層：４７．２ｄＢと低い値となった。またＤｉｓｋ−Ｅは光学変化誘起光の照射によって反射率が高くなるが、Ｄｉｓｋ−Ｆは反射率が低いため、ディスク評価時にフォーカスを一度かけてもしばらくしてフォーカスが外れるというトラブルが度々あった。なお、結果を表３にまとめて示す。
【表３】
2008159207.tif 000005
【００６５】
反射率、透過率の単位は％、ＣＮＲの単位はｄＢ。
【００６６】
なお、本発明は上記した実施形態そのままに限定されるものではなく、実施段階ではその要旨を逸脱しない範囲で構成要素を変形して具体化することができる。また、上記実施形態に開示されている複数の構成要素の適宜な組合せにより、様々の発明を形成することができる。例えば、実施形態に示される全構成要素から幾つかの構成要素を削除してもよい。さらに、異なる実施形態にわたる構成要素を適宜組合せてもよい。
【図面の簡単な説明】
【００６７】
【図１】ＺｎＯ薄膜の波長４０５ｎｍにおける光学定数の温度依存性を示すグラフ
【図２】ＡｌＧｅ薄膜の波長４０５ｎｍにおける光学定数の温度依存性を示すグラフ
【図３】本発明の一実施形態の記録再生方法を説明する概念図
【図４】本発明の実施例１を説明するディスクＡの断面図。
【図５】本発明の実施例１の記録再生方法の光学系を説明する概念図。
【図６】本発明の実施例２を説明するディスクＣの断面図。
【図７】本発明の実施例３を説明するディスクＥの断面図。
【図８】本発明の実施例３の記録再生方法の光学系を説明する概念図。
【符号の説明】
【００６８】
１  第１の基板、２  第１の情報層、３  第１のスペーサー層、４  第２の情報層、５  第２のスペーサー層、６  第３の情報層、７  第２の基板、８  第１情報層の第１誘電体膜、９  第１情報層の相変化記録膜、１０  第１情報層の第２誘電体膜、１１  第１情報層の反射膜、１２  第１の光学定数変化層、１３  第２情報層の第１誘電体膜、１４  第２情報層の相変化記録膜、１５  第２情報層の第２誘電体膜、１６  第２情報層の反射膜、１７  第２の光学定数変化層、１８  第３情報層の第１誘電体膜、１９  第３情報層の相変化記録膜、２０  第３情報層の第２誘電体膜、２１  第３情報層の反射膜、２２  本発明の光記録媒体、２３  記録再生光ＬＤ、２４  記録再生光、２５  記録再生光用対物レンズ、２６  光学変化誘起光用ＬＤ、２７  全反射ミラー、２８  光学変化誘起光、２９  光学変化誘起光用対物レンズ、３０  第１の基板、３１  第１の情報層、３２  第１のスペーサー層、３３  第２の情報層、３４  第２のスペーサー層、３５  第３の情報層、３６  第２の基板、３７  第１情報層の有機色素記録膜、３８  第１情報層の反射膜、３９  第１の光学定数変化層、４０  第２情報層の有機色素記録膜、４１  第２情報層の反射膜、４２  第２の光学定数変化層、４３  第３情報層の誘電体保護膜、４４  第３情報層の有機色素記録膜、４５  第３情報層の反射膜、４６  第１の基板、４７  第１のピット（記録層）、４８  第１の反射膜、４９  第１の光学定数変化層、５０  第１のスペーサー層、５１  第２のピット（記録層）、５２  第２の反射膜、５３  第２の光学定数変化層、５４  第２のスペーサー層、５５  第３の反射膜、５６  第３のピット（記録層）、５７  第２の基板、５８  本発明の光記録媒体、５９  記録再生光ＬＤ、６０  ビームスプリッタ、６１  記録再生光、６２  記録再生光用対物レンズ、６３  全反射ミラー、６４  光学変化誘起光用対物レンズ、６５  光学変化誘起光
【図１】
2008159207.tif 000006
【図２】
2008159207.tif 000007
【図３】
2008159207.tif 000008
【図４】
2008159207.tif 000009
【図５】
2008159207.tif 000010
【図６】
2008159207.tif 000011
【図７】
2008159207.tif 000012
【図８】
2008159207.tif 000013